СПОСОБ ПОЛУЧЕНИЯ ЗАЩИТНОГО ПОКРЫТИЯ НА МАГНИИ И ЕГО СПЛАВАХ

1. Способ получения защитного покрытия на магнии и его сплавах, включающий микродуговое оксидирование подложки из магния или его сплава, отличающийся тем, что покрытие получают в следующие три этапа:
на первом этапе на подложке из магния или его сплава формируют первичное наноструктурное неметаллическое неорганическое покрытие толщиной не менее 15 мкм, которое получают микродуговым оксидированием подложки в первом водном растворе электролита, содержащем в своем составе, по меньшей мере, водорастворимые силикаты, фториды щелочных металлов и щелочь;
на втором этапе осуществляют первое химическое стравливание полученного на первом этапе первичного покрытия во втором  водном растворе электролита, содержащем в своем составе, по меньшей мере, фосфорную кислоту, затем, последовательно применяя приемы и режимы, аналогичные формированию покрытия на первом этапе, формируют на подложке вторичное наноструктурное неметаллическое неорганическое покрытие, после чего осуществляют второе химическое  стравливание покрытия во втором  водном растворе электролита;
на третьем этапе,  используя приемы и режимы, аналогичные формированию покрытия на первом этапе, формируют на подложке финишное наноструктурное неметаллическое неорганическое покрытие.
2. Способ по п.1, отличающийся тем, что формирование покрытия на каждом из упомянутых этапов осуществляют до достижения толщины не менее 15 мкм.
3. Способ по п.2, отличающийся тем, что  формирование покрытия осуществляют, предпочтительно,  до достижения толщины 30 мкм.
4. Способ по п.1, отличающийся тем, что при формировании покрытия на первом, втором и третьем этапах используют импульсный ток следующих параметров: амплитуда импульсов напряжения – 400-450 В, длительность импульсов – 250-350 мкс.
5. Способ по п.1, отличающийся тем, что первый раствор электролита представляет собой водный раствор, содержащий от 10 до 40 г/л водорастворимых метасиликатов щелочных металлов, от 2 до 10 г/л водорастворимых фторидов щелочных металлов и от 3 до 15 г/л гидроксидов щелочных металлов.
6. Способ по п.5, отличающийся тем, что первый раствор электролита содержит 30 г/л девятиводного метасиликата натрия, 4 г/л фторида натрия, 6 г/л гидроксида калия.
7. Способ по п.1, отличающийся тем, что, второй водный раствор электролита представляет собой смесь фосфорной и плавиковой кислот либо смесь фосфорной кислоты и водорастворимых фторидов и/или гидрофторидов.
8. Способ по п.7, отличающийся тем,  что второй раствор электролита представляет собой водный раствор, содержащий от 0,5 до 1,5 моль/л фосфорной кислоты и от 0,5 до 1,5 моль/л фтороводорода или водорастворимого фторида.